FR 2566186 A1 19851220 FR 8409310 A 19840614 PROCEDE DE FAPRRIATION D'AU MnINS UN TRANSISTOR A EFFET DE CHAMP EN COUCHE MIN'IE ET TRANSISTOR OPTE)NJ PAR CE PRO"EnE La présente invention concerne un procédé de fabrication de transis- tors à effet de champ, en couche mince, du type à autoalignement des électrodes. Ce procédé s'appliaue au domaine de la microélectronique en grande surface et en particulier à la commande et h l'adressage d'un écran plat è cristal liquide ou d'un senseur d'imaqes. Il peut également s'appliquer à la réalisation de dispositifs h commutation rapide pour intégration sur orandes surfaces. Pour les dispositifs électroniques sur grandes surfaces, le silicium en couche mince est la technique la plus développée actuellement. Le silicium est alors utilisé sous forme amorphe ou polycristalline. La majorité des études réalisées actuellement concerne le transistor MISFET en couche mince (TFT). Pour les applications en grande surface, il est nécessaire que les temps de réponse des transistors de type TFT soient les plus brefs possible. Dans le cas du silicium amorphe dont on connaît la faible mobilité des porteurs, les fréquences de travail sont actuellement limitées è quelques centaines de kHz. re plus, avec ce matériau, les courants à saturation sont faibles si bien que l'application de ces transistors reste limitée à l'adressage point par point d'un écran à cristal liquide. Pour des applications telles que la commande périphérique d'un écran de visualisation ou un registre à décalage, des fréquences de travail plus élevées sont requises ainsi que des courants à saturation plus élevés. Pour parvenir à ces résultats, il est nécessaire de surmonter certaines contraintes technologiques. Les longueurs de canal doivent être les plus courtes possible afin de minimiser le temps de parcours et le piégeage des porteurs. Il est préférable, surtout dans le cas du silicium amorphe, de choisir de grandes largeurs de canal afin d'obtenir des courants à saturation élevés. Le semiconducteur en couche mince et l'isolant de grille doivent être déposés consécutivement et dans le même dispositif de dépôt afin de préserver une bonne qualité de l'interface semiconducteur- isolant. Il est nécessaire de disposer de bons contacts de source et de drain. Il est souvent indispensable, dans le cas des dispositifs en couche mince réalisés sur de grandes surfaces, d'utiliser une technologie d'autoalignement des électrodes. Les transistors de type TFT développés actuellement ont une lonqueur de canal de l'ordre de 10 /um avec autoalimnement ou non des électrodes de source et de drain par rapport à la grille. Des longueurs de canal plus petites ont été réalisées. On peut citer dans l'ordre décroissant: 8 /um pour une largeur de canal W de 100 /um (Y. OKUBO et al, SID 82 Digest, p 40), 7 /um pour W = 45 /um (M. YAMANO et al, 3apan Display 83, p 356), ces deux transistors étant destinés à l'adressage matriciel d'un écran à cristal liquide. On peut encore citer un transistor ayant 3 /um de longueur de canal et destiné à un senseur d'images (A.3. SNELL et al, 3ournal of Non-Cryst. Sol.,59 et 60, 1983, p 1211). Dans ces trois cas, les transistors sont élaborés avec grille dessous par des procédés de photolithographie classiques. Dans les procédés de fabrication classiques par photogravure, les larqeurs des canaux dépendent de leurs longueurs. La plus grande largeur obtenue est de l'ordre de 1500 rum pour une longueur de 10 /um (K. SUZlUJKI et al, SID 83 Digest, p 146). On rencontre couramment des largeurs comprises entre 100 et 400 /um dans le cas du silicium amorphe. Au-delà apparaissent des difficultés technologiques liées à la procédure elle-même: résolution des masques et des machines d'alignement, superposition, défini- tion des attaques, etc... Afin de pallier ces inconvénients, l'invention propose un procédé de fabrication de façon collective de transistors de type TFT à qrille submicro- nique et autoalignée avec la source et le drain. Typiquement, la longueur du canal sera comprise entre 0,5 et 1 /um. Un tel transistor, réalisé en silicium amorphe, permet une utilisation jusqu'à des fréquences de quelques dizaines de mégahertz. Si le transistor est réalisé en silicium polycristallin, la fréquence maximale d'utilisation peut être repousser jusqu'à quelques cen- taines de mégahertz. Ce genre de transistors trouve son application dans une électronique plus rapide en grande surface. L'invention a donc pour objet un procédé de fabrication d'au moins un transistor à effet de champ, en couche mince, du type à autoalignement des électrodes, le transistor étant élaboré à partir de dépôts successifs effec- tués sur une première face d'un substrat isolant et transparent, caractérisé en ce que le procédé comprend les étapes suivantes: 3. première étape: dépôts sur ladite première face du substrat d'une première couche métallique et d'une couche d'un premier matériau, - deuxième étape: formation d'une mésa dudit premier matériau, - troisième étape: dépOt d'une couche d'un second matériau d'épais- seur déterminée, -quatrième étape: attaque dudit second matériau menée de façon à ne laisser qu'un ressaut du second matériau situé sur le flanc de la mésa, -cinquième étape: attaque de la mésa jusqu'à son élimination com- plète, - sixième étape: attaque de ladite première couche métallique menée jusqu'à ne laisser qu'un ressaut métallique protégé par le ressaut de second matériau, - septième étape: attaque du ressaut de second matériau jusqu'à son élimination complète, - huitième étape: dépôts successifs d'une couche d'isolant de grille et d'une couche d'un matériau semiconducteur, - neuvième étape: dépôt d'une couche de résine photosensible, insola- tion de la résine à partir de la seconde face du substrat et élimination de la partie insolée de la résine, - dixième étape: réalisation de contacts ohmiques de source et de drain, - onzième étape: dépôt d'une seconde couche métallique et retrait de la résine, - et douzième étape: délimitation des électrodes de grille, de source et de drain. L'invention a aussi pour objet un procédé de fabrication d'au moins un transistor à effet de champ, en couche mince, du type à autoalignement des électrodes, le transistor étant élaboré à partir de dépôts successifs effec- tués sur une première face d'un susbstrat isolant et transparent, caractérisé en ce que le procédé comprend les étapes suivantes: - première étape: dépôts sur ladite première face du substrat d'une première couche d'isolant et d'une couche d'un premier matériau, - deuxième étape: formation d'une mésa dudit premier matériau, 4. - troisième étape: dépôt d'une couche d'un second matériau d'épais- seur déterminée, - quatrième étape: attaque dudit second matériau menée de façon à ne laisser qu'un ressaut du second matériau situé sur le flanc de la mésa, - cinquième étape: dépôt d'une couche d'un troisième matériau et formation d'un trou par retrait dudit ressaut, - sixième étape: approfondissement dudit trou par attaque de la première couche d'isolant jusqu'à ladite première face du substrat, - septième étape: dépôt d'une première couche métallique et retrait des couches de premier et second matériau, - huitième étape: dépôts successifs d'une seconde couche d'isolant destinée à former avec la première couche d'isolant la couche disolant de grille, et d'une couche d'un matériau semiconducteur, - neuvième étape: dépôt d'une couche de résine photosensible, insola- tion de la résine à partir de la seconde face du substrat et léimination de la partie insolée de la résine, - sixième étape: réalisation de contacts ohmiques de source et de drain, - onzième étape: dépôt d'une seconde couche métallique et retrait de la résine, - douzième étape: délimitation des électrodes de grille, de source et de drain. L'invention a encore pour objet le transistor obtenu par l'un des procédés susmentionnés. L'invention sera mieux comprise et d'autres avantages apparaîtront à la lecture de la description qui va suivre et d'après les figures annexées, parmi lesquelles: - les figures 1 à 11i illustrent les différentes étapes d'une première variante du procédé de fabrication selon l'invention, - les figures 12 à 19 illustrent différentes étapes d'une seconde variante du procédé de fabrication selon l'invention. Dans le cas d'un transistor à grille dessous, c'est-à-dire en contact avec le substrat, deux types de réalisation peuvent être envisagés suivant la précision requise pour l'autoalignement. Les fiqures 3 Il] vont concerner une première variante de réalisation. La figure 1 illustre la première étape du procédé. Sur un substrat 1 isolant et transparent, par exemple en verre, on dépose une couche métallique 2 destinée à former la future électrode de grille. Le métal déposé peut être de l'aluminium, un alliage nickel-chrome ou du chrome déposé par un moyen classique d'évaporation. L'épaisseur de la couche 2 peut être de l'ordre de ]00 nm. Une couche 3 d'un premier matériau, qui peut être de l'oxyde de silicium Sit2 d'une épaisseur d'environ 0,5 /um, est déposée sur la couche 2. Au cours de la deuxième étape du procédé, la couche 3 est gravée par des moyens photolithographiques classiques comme indiqué à la figure 2 de façon à délimiter une mésa 4. Comme on le constate sur cette figure, la gravure a été menée jusqu'à atteindre la couche métallique 2. La figure 2 ainsi que celles qui suivront sont des vues partielles. En effet, on ne représentera que la fabrication d'un seul transistor afin de ne pas surcharger les figures. Il va de soi qu'à partir d'une seule mésa, il est possible de fabriquer plusieurs transistors. La gravure de la mésa 4 constitue un premier niveau de masquage. La troisième étape du procédé, illustrée par la figure 3, comprend le dépôt è une température compatible avec le substrat, par exemple par la méthode LPCVIn ou par la méthode de décharge luminescente, d'une couche d'un second matériau différent du matériau de la couche 3, qui peut être du silicium amorphe ou polycristallin si la couche 3 est en Sin2. Ces méthodes donnent une épaisseur uniforme au dépôt quel que soit l'angle présenté par le substrat par rapport aux arrivées des gaz vecteurs. L'épais- seur de la couche 5 est fonction de la longueur de grille désirée, en pratique entre 0,5 et 1,um. La couche 5 épouse le relief constitué par la couche 2 et la mésa 4. La quatrième étape du procédé est constituée par l'attaque directionnelle de la couche 5. Cette attaque est menée, comme illustré à la figure 4, jusqu'à ne laisser subsister de la couche 5 que le ressaut 6 sur le flanc de la mésa 4. L'attaque directionnelle peut être réalisée par attaque ionique réactive RIE (Reactive Ion Etching) à l'aide d'un plasma de tétra- fluorure de carbone CF4 seul ou assisté par de l'oxygène. La cinquième étape est constituée par l'élimination de la mésa 4. Ceci est facilement réalisable gràce à la sélectivité des sauces d'attaque. Le dispositif obtenu à l'issue de la cinquième étape est représenté à la figure 5. La sixième étape est constituée par l'attaque de la couche métallique 2 non protégée par le ressaut 6. De cette manière on délimite la longueur de la grille submieronique matérialisée par le ressaut métallique 7, comme indiqué à la fiqure 6. Le ressaut 6 est éliminé, lors de la septième étape du procédé, par attaque chimique. La fuqure crille du transistor sera donc entièrement métallique et présentera par conséquent une résistance électri- que pratiquement nulle. La face du substrat 1 supportant le ressaut métallique 7 est alors recouverte, lors de la huitième étape, de dépôts successifs constitués par une couche d'isolant de grille 8, d'une couche d'un matériau semiconducteur 9 et éventuellement une couche d'un isolant de passivation 10. L'isolant de grille peut être de l'oxyde de silicium SiO2 ou de l'oxynitrure de silicium SiON ou encore du nitrure de silicium Si3N 4. L'épaisseur de la couche 8 est de l'ordre de 0,32 /um. Le semiconducteur de la couche 9 peut être du silicium amorphe a-Si ou du silicium polyeristallin déposé par une technique de décharge luminescente ou par LPCVD. L'épais- seur de la couche 9 est d'environ 0,1 /um. La couche 10 a une épaisseur comprise entre environ 0,2 et 0,5 /um; elle peut être en oxyde de silicium SiO2. La figure 7 représente le dispositif obtenu à l'issue de la huitième étape. La couche 8 ainsi que la couche 10 qui est éventuellement déposée, sont choisies en des matériaux transparents par nature. La couche semi- conductrice 9 doit être suffisamment mince pour être transparente à la lumière d'un insolateur. La neuvième étape comprend le dépôt d'une couche de résine photo- sensible il sur la dernière couche déposée. La résine est ensuite insolée è travers le substrat transparent 1 comme le montre la figure 8. Elle est ensuite développée et il ne reste sur le dispositif que la partie de résine non insolée à cause de l'écran constitué par le ressaut métallique 7. Dans le cas o l'on a procédé au dépôt d'une couche d'isolant de passivation 10, celle-ci est éliminée par attaque chimique à l'exception de la partie recouverte par le reste de résine. La figure 9 est illustrative du dispositif obtenu à ce stade. Il est alors préférable de disposer de bons contacts ohrniques de source et de drain. Ces contacts ohmiques peuvent être obtenus de différentes façons. On peut par exemple effectuer un nouveau dépôt constitué par une couche de silicium amorphe a-Si dopée n+. On peut encore, et c'est le cas de 2566186, l'exemple d'application proposé, utiliser l'implantation Ionique de la couche semiconductrice 9 par des dopants tels que des ions phosphore ou arsenic. L'autoalignement est alors réalisé grace aux éléments subsistant des couches d'isolant de passivation 10 et de résine 11. Typiquement, les doses d'ions implantés sont de l'ordre de quelques 1016Icm2 pour une énergie variant de à 250 keV selon l'épaisseur de la couche semiconductrice. Il est intêreso sant de procéder à une implantation à différents niveaux d'énergie afin d'optimiser la répartition des ions implantés en fonction des performances demandées aux transistors. Après l'implantation ionique, un recuit est nécessaire afin de réactiver les implants. L'activation des implants est réalisée par un recuit sous un flux de qaz neutre à une température de l'ordre de 200 à 300 ( C. L'obtention des contacts ohmiques de source et de drain constitue la dixième étape du procédé. La onzième étape du procédé comprend le dépôt d'une couche métalli- que 12 destinée à former les électrodes de source et de drain. Le couche métallique 12, par exemple en aluminium et d'une épaisseur d'environ 0,2 /um est déposée par évaporation. La figure 10 illustre le dispositif obtenu à ce stade du procédé. La onzième étape comprend également le lift- off de la résine résiduelle 11, ce qui constitue une première délimitation des électrodes de source et de drain. La douzième étape du procédé permet de délimiter parfaitement les électrodes de grille 13, de source 14 et de drain 15. Ceci constitue un deuxième niveau de masquage qui peut aussi servir à réaliser une mésa de l'ensemble formé par un transistor. Le dispositif final obtenu est représenté à la figure 11. Dans ce processus technologique à grille de petite dimension, il faut prendre garde à ne pas déposer des couches actives et passivantes trop épaisses de façon à rester compatible avec la précision limite de l'insolateur qui est fonction de la longueur d'onde utilisée (de 360 à 420 nm). Si les couches 8 et 9 sont trop épaisses, il peut se produire des phénomènes de diffraction et de réfraction de la lumière d'insolation puisque ces couches présentent des flancs inclinés par rapport au substrat dus à l'épaisseur de l'électrode de grille. Ces phénomènes peuvent avoir une influence néfaste sur la précision imposée quant à la longueur du canal. Une plus grande précision peut être obtenue par une seconde variante de réalisation qui élimine les flancs susmentlonnés. La seconde variante du procédé de fabrication est illustrée par les figures 12 à 19. La figure 12 correspond à la première étape du procédé qui consiste à déposer successivement sur un substrat isolant et transparent 20, une première couche d'isolant 2] et une couche 22 d'un premier matériau différent de l'isolant 21. La couche 21, d'une épaisseur d'environ 100 nm, peut être en nitrure de silicium Si3N4. La couche 22 peut être en oxyde de silicium SiO2 et avoir une épaisseur d'environ 0,5 /um. Le substrat 20 peut être en verre. La deuxième étape du procédé illustrée par la fiqure 33, comporte, comme pour la première variante, la gravure de la couche 22 de façon à réaliser une mésa 23 (premier niveau de masquaqe). La troisième étape est constituée par le dépôt d'une couche 24 d'un second matériau comme indiqué b la figure]4. Cette couche recouvre la mésa 23 et la face découverte de la couche 21. La couche 24 peut être en silicium amorphe et être déposée par LPCtID ou par CVI) assisté plasma; son épaisseur dépend de la longueur de canal désiré. Typiquement, l'épaisseur de la couche 24 est de 0,5 à 1 /um. La quatrième étape du procédé est constituée par l'attaque directionnelle de la couche 24. Cette attaque est menée, comme illustré à la ficure 35, jusqu'à ne laisser subsister de la couche 24 que le ressaut 25 sur le flanc de la mésa 23. Comme dans la première variante du procédé, il peut s'agir d'une attaque RIE. A ce stade du procédé, le dispositif est semblable à celui obtenu à l'issue de la quatrième étape de la première variante avec comme différence essentielle que la couche directement supportée par le substrat est isolante et non plus métallique. La cinquième étape comprend le dépôt d'une couche 26 d'un troisième matériau différent des matériaux des couches 24 et 2]. Si la couche 21 est en nitrure de silicium et la couche 24 en silicium amorphe, la couche 26 peut être en oxyde de silicium SiO2. Par lift-off du ressaut 25, on obtient un trou submicronique correspondant à l'emplacement du ressaut 25 et de la partie de la couche 26 située juste au-dessus de ce ressaut. La sixième étape consiste è approfondir le trou submicronique obtenu à I'étape précédente. Ceci peut être réalisé par attaque plasma d'autant plus facilement si la couche 21 est en nitrure de silicium et la mésa 23 ainsi que la couche 26 en oxyde de silicium. L'attaque peut Étre menée jusqu' atteindre le substrat 20 comme le montre la figure 16 o le trou submicronique porte la référence 40. La septième étape du procédé comporte le dépôt d'une eouche métallique sur le dispositif obtenu à l'issue de la sixième étape. Ce dépôt est de préférence réalisé par évaporation d'un métal tel que l'aluminium par effet Joule afin d'éviter l'accrochaqe du métal sur les flancs du trou. On évapore, par exemple, la quantité de métal nécessaire pour combler la partie du trou 40 correspondant à la couche 21. La septième étape comprend également le lift-off des couches 23 et 26 qui, dans l'exemple d'application choisi, sont toutes deux en oxyde de silicium Sin2. Le dispositif se présente alors tel que le montre la figure 17. La suite des opérations est identique à celles de la première variante qui leur correspondent. La huitième étape comprend les dépôts successifs d'une couche d'isolant, par exemple en Si3N4, destinée à former avec la couche d'isolant 21 une couche commune d'isolant de arille 28, d'une couche d'un matériau semiconducteur 29 et, éventuellement, d'une couche d'un isolant de passivation 30. Le dispositif obtenu se présente comme le montre la figure 18. Le semiconducteur de la couche 29 peut être du silicium amorphe ou polycristallin. L'isolant de passivation peut être en oxyde de silicium SiO2. Les épaisseurs des couches 28, 29 et 30 sont du même ordre que celles des couches correspondantes de la première variante décrite. La neuvième étape comprend le dépôt d'une couche de résine photo- sensible, son insolation à partir de la seconde face du substrat 20 et l'élimination de la partie insolée de la résine. fans le cas o l'on a procédé au dépôt d'une couche d'isolant de passivation 30, celle-ci est éliminée par attaque chimique à l'exception de la partie recouverte par le reste de résine. La dixibème étape comprend la réalisation des contacts ohmiques de source et de drain de la manière décrite précédemment. La onzième étape comprend le dépôt d'une couche métallique destinée à former les électrodes de source et de drain: cette couche, d'une épaiseur d'environ 0,2 /um peut être déposée par évaporation. Cette étape comprend également le lift-off de la résine résiduelle ce qui constitue une première délimitation des électrodes de source et de drain. La douzième étape du procédé permet de délimiter parfaitement les électrodes de grille 31, de source 32 et de drain 33. Cette opération nécessite un deuxième niveau de mascquage qui peut éalement servir à réaliser une mésa de l'ensemble formé par un transistor. Le dispositif final obtenu est représenté à la figure]9. Les deux variantes du procédé permettent la fabrication d'un transis- tor dont le canal possède une lonoueur comprise entre 0,5 et J /um pour une lar.eur d'environ 100,um. Ce procédé de fabrication de transistors à qrille submicronique peut s'appliouer à des transistors pour lesquels la orille se trouve au-dessus. Le substrat de départ n'est plus alors simplement en verre mais il doit être recouvert d'une couche semiconductrice et d'une couche d'isolant de arille avant d'appliquer la couche métallique destinée à former la orille. 1]. REVENDICATIONS ]. Procédé de fabrication d'au moins un transistor à effet de champ, en couche mince, du type à autoalignement des électrodes, le transistor étant élaboré à partir de dépôts successifs effectués sur une première face d'un substrat isolant et transparent (1), caractérisé en ce que le procédé comprend les étapes suivantes: - première étape: dépôts sur ladite première face du substrat (1) d'une première couche métallique (2) et d'une couche d'un premier matériau (3), - deuxième étape: formation d'une mésa (4) dudit premier matériau (3), - troisième étape: dépôt d'une couche d'un second matériau (5) d'épaisseur déterminée, - quatrième étape: attaque dudit second matériau (5) menée de façon à ne laisser qu'un ressaut (6) du second matériau situé sur le flanc de la mésa (4), cinquième étape: attaque de la mésa (4) jusqu'à son élimination complète, - sixième étape: attaque de ladite première couche métallique (2) menée jusqu'à ne laisser qu'un ressaut métallique (7) protégé par le ressaut de second matériau (6), - septième étape: attaque du ressaut de second matériau (6) jusqu' son élimination complète, - huitième étape: dépôts successifs d'une couche disolant de grille (8) et d'une couche d'un matériau semiconducteur (9), - neuvième étape: dépôt d'une couche de résine photosensible (11), insolation de la résine à partir de la seconde face du substrat (1) et élimination de la partie insolée de la résine, dixième étape: réalisation de contacts ohmiques de source et de drain, onzième étape: dépôt d'une seconde couche métallique (12) et retrait de la résine, - douzième étape: délimitation des électrodes de grille ( 3), de source (14) et de drain (15). 2. Procédé de fabrication selon IL revendication 1, caractérisé en ee que la première couche métallique (2) est une couche d'aluminium déposée par évaporation. 3. Procédé de fabrication selon la revendication 1, caractérisé en ce que la première couche métallique est une couche de chrome ou d'un alliage de nickel et de chrome déposée par évaporation. 4. Procédé de fabrication selon l'une quelconque des revendications 1 à 3, caractérisé en ce que ledit premier matériau (3) est de l'oxyde de silicium SiO2. 5. Procédé de fabrication selon l'une quelconque des revendications 1 à 4, caractérisé en ce que ledit second matériau (5) est du silicium amorphe ou polycristallin déposé par LPFGCD ou par CNID assisté plasma. 6. Procédé de fabrication selon l'une quelconque des revendications] à , caractérisé en ce que l'attaque dudit second matériau (5) réalisée lors de la quatrième étape est une attaque ionique réactive (RIE). 7. Procédé de fabrication selon l'une quelconque des revendications 1 À 6, caractérisé en ce que l'isolant de grille (8) est de l'oxyde de silicium SiO2, de l'oxynitrure de silicium SiON ou du nitrure de silicium Si3N4. 8. Procédé de fabrication selon l'une quelconque des revendications 1 7, caractérisé en ce que le matériau semiconducteur (9) déposé à la huitième étape est du silicium amorphe ou du silicium polycristallin. 9. Procédé de fabrication selon l'une quelconque des revendications] à 8, caractérisé en ce que les contacts ohmiques de la dixième étape sont obtenus par un dépôt de semiconducteur dopé n. 10. Procédé de fabrication selon l'une quelconque des revendications 1 À 8, caractérisé en ce que les contacts ohmiques de la dixième étape sont obtenus par implantation ionique suivie d'un recuit. 11. Procédé de fabrication selon la revendication 10, caractérisé en ce que l'implantation est réalisée par des ions phosphore ou arsenic. 12. Procédé de fabrication selon l'une des revendications 10 ou 11, caractérisé en ce que l'implantation ionique est effectuée selon différents niveaux d'énergie. 13. Procédé de fabrication selon l'une quelconque des revendications 1 à 12, caractérisé en ce que ladite seconde couche métallique (12) est de I'aluminium déposé par évaporation. 13. 14. Procédé de fabrication selon l'une quelconque des revendications 1 b 13, caractérisé en ce que, lors de la huitième étape, on dépose en outre une couche d'un isolant de passivation (10) sur la couche semiconductrice (9) et que, à la fin de la neuvième étape, on élimine la partie de l'isolant de passivation (10) non protégée par la partie non Insolée de la résine. 15. Procédé de fabrication d'au moins un transistor à effet de champ, en couche mince, du type à autoalignement des électrodes, le transistor étant élaboré à partir de dépôts successifs effectués sur une premibre face d'un substrat Isolant et transparent (20), caractérisé en ce que le procédé comprend les étapes suivantes: - première étape: dépôts sur ladite première face du substrat (20) d'une première couche d'isolant (2]) et d'une couche d'un premier matériau (22), - deuxième étape: formation d'une mésa (23) dudit premier matériau (22), - troisième étape: dépôt d'une couche d'un second matériau (24) d'épaiseur déterminée, - quatrième étape: attaque dudit second matériau (24) menée de façon à ne laisser qu'un ressaut (25) du second matériau situé sur le flanc de la mésa (23), - cinquième étape: dépôt d'une couche d'un troisième matériau (26) et formation d'un trou (40) par retrait dudit ressaut (25), - sixième étape: approfondissement dudit trou (40) par attaque de la première couche d'isolant (21) jusqu'à ladite première face du substrat (20), - septième étape: dépôt d'une première couche métallique et retrait des couches de premier et second matériau (23, 26), - huitième étape: dépôts successifs d'une seconde couche d'isolant destinée à former avec la première eouche d'isolant (21) la couche d'isolant de grille (28), et d'une couche d'un matériau semiconducteur (29), - neuvième étape: dépôt d'une couche de résine photosensible, insola- tion de la résine à partir de la seconde face du substrat (20) et élimination de la partie insolée de la résine, - dixième étape: réalisation de contacts ohmiques de source et de drain, - onzième étape:. dépôt dune seconde couche métallique et retrait de la résine, - douzième étape: délimitation des électrodes de grille (3]), de source (32) et de drain (33). 16. Procédé de fabrication selon la revendication 15, caractérisé en ce que la première couche d'isolant (2]) est en nitrure de silicium Si3 N4. 17. Procédé de fabrication selon l'une des revendications 15 ou 16, caractérisé en ce que la couche du premier matériau (22) est en oxyde de silicium SiO2. 18. Procédé de fabrication selon l'une quelconque des revendications à 17, caractérisé en ce que ledit second matériau (24) est en silicium amorphe. 19. Procédé de fabrication selon l'une quelconque des revendications à 18, caractérisé en ce que l'attaque dudit second matériau (24) réalisée lors de la quatrième étape est une attaque ionique réactive (RIE). 20. Procédé de fabrication selon l'une quelconque des revendications à 19, caractérisé en ce que ledit troisième matériau (26) est différent des matériaux de la première couche d'isolant (21) et dudit second matériau (25). 2]. Procédé de fabrication selon la revendication 20, caractérisé en ce que le troisième matériau (26) est de l'oxyde de silicium SiO2. 22. Procédé de fabrication selon Pune quelconque des revendications à 21, caractérisé en ce que ladite première couche métallique est déposée par évaporation. 23. Procédé de fabrication selon l'une quelconque des revendications 15 à 22, caractérisé en ce que le matériau semiconducteur (29) déposé lors de la huitième étape est en silicium amorphe ou en silicium polycristallin. 24. Procédé de fabrication selon l'une quelconque des revendications à 23, caractérisé en ce que les contacts ohmiques de la dixième étape sont obtenus par un dépôt de semiconducteur dopé n. 25. Procédé de fabrication selon l'une quelconque des revendications à 23, caractérisé en ce que les contacts ohmiques de la dixième étape sont obtenus par implantation ionique suivie d'un recuit. 26. Procédé de fabrication selon la revendication 25, caractérisé en ce que Pl'implantation est réalisée par des ions phosphore ou arsenic. 27. Procédé de fabrication selon l'une des revendications 25 ou 26, caractérisé en ce que l'implantation ionique est effectuée selon différents niveaux d'éneraie. 28. Procédé de fabrication selon l'une quelconque des revendications 15 à 27, caractérisé en ce que ladite seconde couche métallique est de l'aluminium déposé par évaporation. 29. Procédé de fabrication selon l'une quelconque des revendications à 28, caractérisé en ce que, lors de Ia huitième étape, on dépose en outre une couche d'isolant de passivation (30) sur la couche semiconductriee (29) et que, à la fin de la neuvième étape, on élimine la partie de l'isolant de passivation (30) non protégée par la partie non insolée de la résine. 30. Transistor b effet de champ, en couche mince, du type à autoalignement des électrodes (13, 34, 15 ou 31, 32, 33), réalisé sur un substrat isolant (1 ou 20), caractérisd en ce qu'il est obtenu par un procédé de fabrication selon l'une quelconque des revendications 1 à 29.